(57)【要約】  工程：ａ）硝酸第二鉄（ＩＩＩ）を水に溶解させる工程、ｂ）工程ａ）に従って得られた溶液の５５℃〜６５℃の範囲の温度での処理する工程、ｃ）工程ｂ）に従って得られた懸濁液からゲータイトを単離する工程、ｄ）工程ｃ）で単離されたゲータイトを、水に懸濁させる工程、ｅ）工程ｄ）の懸濁液を、自生圧力下、１２０〜２２０℃、好ましくは１５０〜２００℃の温度で熱水的に処理する工程を含むゲータイトの製造方法。【特許請求の範囲】
【請求項１】
工程：
ａ）硝酸第二鉄（ＩＩＩ）を水に溶解する工程
ｂ）工程ａ）に従って得られた溶液を、５５℃〜６５℃の範囲の温度で処理する工程
ｃ）工程ｂ）に従って得られた懸濁液からゲータイトを単離する工程
ｄ）工程ｃ）で単離されたゲータイトを、水に懸濁させる工程
ｅ）工程ｄ）の懸濁液を、自生圧力下、１２０〜２２０℃、好ましくは１５０〜２００℃の温度で熱水的に処理する工程
を含む、ゲータイトの製造方法。
【請求項２】
工程ａ）において使用する前記硝酸第二鉄が、９９重量％超の純度の、硝酸第二鉄九水和物であることを特徴とする、請求項１に記載の方法。
【請求項３】
前記硝酸第二鉄を溶解させるために工程（ａ）において使用する前記水が、２ｐｐｍよりも少ないアルカリ及びアルカリ土類の合計含有量を有する、請求項１又は２に記載の方法。
【請求項４】
ｉ）１．５よりも低い、好ましくは１．３よりも低いアスペクト比ＡＲ
ｉｉ）５６〜６０のＣＩＥＬＡＢ  Ｌ＊値
ｉｉｉ）４２〜４８のＣＩＥＬＡＢ  ｂ＊値、及び
ｉｖ）好ましくは１００〜６００ｎｍの範囲の平均粒径
を有する、請求項１〜３のいずれか一項に記載の方法に従って得られるゲータイト。
【請求項５】
明細書に記述した方法に従って
ｉ）１．５よりも低い、好ましくは１．３よりも低い、最も好ましくは１．２よりも低い、特に１．１よりも低いアスペクト比ＡＲ
ｉｉ）５８〜５９のＣＩＥＬＡＢ  Ｌ＊値
ｉｉｉ）４３〜４７のＣＩＥＬＡＢ  ｂ＊値
ｉｖ）及びミリング後に測定される、０．６未満、好ましくは０．５未満のデルタｂ＊
を有するゲータイト。
【請求項６】
インク、ペイント、コーティング、建材、プラスチック及び紙工業分野の製品、食品分野の製品、焼付けワニス若しくはコイルコーティング分野の製品、砂粒、ケイ灰煉瓦、エナメル及び釉がけ分野の製品、並びに医薬品工業の製品、特にタブレットを着色するための、請求項４又は５に記載のゲータイトの使用。
【発明の詳細な説明】
【技術分野】
【０００１】
本発明は、ゲータイト顔料の製造方法、それぞれのゲータイト顔料及びその使用に関する。
【背景技術】
【０００２】
サブミクロン粒子の形態でα−ＦｅＯＯＨ（ゲータイト）相を含む鉄黄（yellow iron oxide）顔料は、当技術分野において公知である。そのような鉄黄顔料の着色特性は、粒度分布及び形状、並びに粒子の内部構造及び粒子凝集の状態によって実質的に決定される。
【０００３】
一般に、（特許文献１）に記載されているように、α−ＦｅＯＯＨ（鉄黄）は、沈殿プロセスによって又は公知のＰｅｎｎｉｍａｎプロセスによって、鉄（ＩＩ）塩から調製される。両プロセスにおいて、種結晶が最初に生み出され、その上へ次に、さらなる工程において、比較的ゆっくりと、追加のα−ＦｅＯＯＨが成長させられる。
【０００４】
上述したプロセスによって調製されたα−ＦｅＯＯＨ粒子は、一般に、非常に一定の針状に結晶化している。針状結晶軸に垂直の及び平行の散乱係数及び吸収係数は、かなり異なる。針状結晶が先ず観察の方向に垂直に、次に平行に配置される場合、かなりの色差が観察者の目に見える。この効果は、それが絹布地の表面でも観察できるため、シルキング効果と呼ばれる。酸化鉄顔料に関して、シルキング効果は、一方向に塗布されるラッカーの場合の効果（いわゆるイメージ枠組み効果（image framework effect））、及びプラスチック及びプラスチックフォイルの押出及びカレンダー掛け中の顔料の配列の結果の効果として特に迷惑である。
【０００５】
（特許文献２）は、低いシルキング効果を有する鉄黄顔料の調製方法が記載されている。このシルキング効果の排除は、一緒に成長して回転楕円体凝集体（小さい「ハリネズミ」のような）を与える高樹状針状結晶が生成することにより達成される。これらのおよそ同じ寸法の凝集体は、もはや特定の好ましい方向に配列することができない。高樹状粒子をベースとするそのような顔料の不利点は、それらがミリングに敏感であって、シルキング効果のある一部の淡黄色酸化鉄顔料によって得られる黄色度指数ｂ＊の値が低下することである。
【０００６】
先行技術を調査すると、針状結晶から構築されていない、球形ゲータイト顔料を見いだすことができる。（非特許文献１）及びまたそのような球形酸化鉄粒子を研究している他の学術論文に言及される。これらの粒子は、約６０℃で水中の硝酸鉄（ＩＩＩ）から調製される。しかしながら、これらの合成ルートの全てが、全種類の不純物に対して非常に敏感であり、実験室スケールの大きさでのみ提供することができる高レベルの精製が必要とされる。さらに、これらのプロセスによって得られる色特性は、満足できるものではない。
【先行技術文献】
【特許文献】
【０００７】
【特許文献１】独国特許出願公開第２  ４５５  １５８  Ａ１号明細書
【特許文献２】独国特許出願公開第Ａ１−３３  ２６  ６３２号明細書
【非特許文献】
【０００８】
【非特許文献１】Ｆｕら，Ｐｈｙｓ．Ｃｈｅｍ．Ｃｈｅｍ．Ｐｈｙｓ．，２０１１，１３，１８５２３−１８５２９，「Ｉｒｏｎ  ｏｘｙｈｙｄｒｏｘｉｄｅ  ｎａｎｏｐａｒｔｉｃｌｅｓ  ｆｏｒｍｅｄ  ｂｙ  ｆｏｒｃｅｄ  ｈｙｄｒｏｌｙｓｉｓ：ｄｅｐｅｎｄｅｎｃｅ  ｏｆ  ｐｈａｓｅ  ｃｏｍｐｏｓｉｔｉｏｎ  ｏｎ  ｓｏｌｕｔｉｏｎ  ｃｏｎｃｅｎｔｒａｔｉｏｎ」
【発明の概要】
【発明が解決しようとする課題】
【０００９】
それ故、特に公知の球形ゲータイトに関して、これらの欠点を克服するゲータイトの新規製造方法を提供することが本発明の目的であった。
【課題を解決するための手段】
【００１０】
意外にも、そのような顔料は、工程：
ａ）硝酸第二鉄（ＩＩＩ）の水への溶解の工程
ｂ）工程ａ）に従って得られた溶液の、特に１０ｈ以上、５５〜６５℃の範囲の温度での処理の工程
ｃ）工程ｂ）に従って得られた懸濁液からゲータイトを単離する工程
ｄ）工程ｃ）の単離されたゲータイトを水に懸濁させる工程及び
ｅ）工程ｄ）の懸濁液を、特に１ｈ以上、自生圧力下に１７０〜２２０℃の温度で熱水的に処理する工程
を含有するゲータイトの製造方法によって調製できることが分かった。
【発明を実施するための形態】
【００１１】
工程ａ）
工程ａ）において好ましくは使用される硝酸第二鉄は、Ｆｅ（ＮＯ３）３×９Ｈ２Ｏである。さらにより好ましい硝酸第二鉄は、９９重量％超、特に９９．９％超の純度を有する。硝酸第二鉄の濃度は、０．０１〜０．１２Ｍ、好ましくは０．０５〜０．１Ｍ、特に０．０５５〜０．０９Ｍ、さらにより好ましくは０．０６〜０．０６５Ｍの範囲となるべきである。
【００１２】
硝酸第二鉄を溶解させるために工程ａ）において使用する水は、好ましくは、２ｐｐｍよりも少ないアルカリ及びアルカリ土類の合計含有量を有する。
【００１３】
工程ａ）は、１５〜２５℃の、特に２０〜２５℃の温度で好ましくは行う。温度が工程ｂ）において用いられる値まで上昇する前に、工程ａ）に従って得られる溶液を、いくらかの時間、好ましくは５〜２０時間、好ましくは１０〜２９時間そのままにしておくことが有利であることが分かった。
【００１４】
工程ｂ）
工程ａ）後に、水溶液の温度を、５５〜６５℃の範囲に上昇させる。好ましくは、温度を、スムーズに、特に２．５Ｋ／分以下、好ましくはそれ以下の速度で上昇させる。起こる反応は、一般化学方程式：
Ｆｅ（ＮＯ３）３×９Ｈ２Ｏ（水性）→ＦｅＯＯＨ（固体）＋３ＨＮＯ３（水性）＋７Ｈ２Ｏ
に従うと推測される。
【００１５】
達成された温度での反応時間は、好ましくは１０ｈ以上、特に２４時間以上、より好ましくは４８時間以上、最も好ましくは９６時間以上であるべきである。溶液の蒸発による反応器内の容積変化は、好ましくは、１０容積％未満に保たれる。これは、閉鎖反応容器によって達成することができる。工程ｂ）の間に、水性懸濁液が得られる。
【００１６】
工程ｃ）
工程ｂ）の処理の後に、形成された顔料は、沈殿し、反応器の底部に沈んだ。固形分を、好ましくは、懸濁液から濾過することによって単離し、水で洗浄し、任意選択的に乾燥させる。好ましくは、固体を、導電率が１０００μＳ／ｃ未満になるまで水で洗浄する。
【００１７】
工程ｄ）
工程ｃ）の処理から単離した顔料を、好ましくは水に加えて、水性懸濁液をベースとして、１０重量％以下の、好ましくは５重量％以下の、特に２重量％以下の、より特に０．１５〜０．３重量％の固形分の水性懸濁液を形成させる。
【００１８】
工程ｅ）
工程ｄ）において調製された懸濁液を、次にオートクレーブ中で好ましくは処理し、自生圧力下、１２０〜２２０℃の範囲の温度に、好ましくは１５０〜２００℃に加熱する。
【００１９】
このいわゆる熱水処理は、好ましくは１ｈ以上、より好ましくは１２〜２４時間行う。特にこの処理を２４ｈ後に終える。
【００２０】
懸濁液を、熱水処理の間ずっと好ましくは撹拌する。オートクレーブは、好ましくは、特にテフロン（登録商標）裏打ちの、ステンレス鋼製である。
【００２１】
固形分を、好ましくは、懸濁液から濾過し、水で洗浄し、任意選択的に乾燥させる。
【００２２】
顔料
本発明の方法に従って得られた顔料は、
ｉ）１．５よりも低い、好ましくは１．３よりも低い、最も好ましくは１．２よりも低い、特に１．１よりも低いアスペクト比ＡＲ
ｉｉ）５６〜６０の、好ましくは５８〜５９のＣＩＥＬＡＢ  Ｌ＊値
ｉｉｉ）４２〜４８の、好ましくは４３〜４７のＣＩＥＬＡＢ  ｂ＊値
ｉｖ）好ましくは１００〜６００ｎｍの範囲の平均粒径
を有する球形の黄色顔料である。
【００２３】
したがって、そのような顔料も本発明の一部であり、ここで、上述の方法に従って得られる顔料は、好ましくは９９重量％超のα−ゲータイトを含有する、ゲータイトである。
【００２４】
特徴ｉ）
アスペクト比ＡＲは、文献に報告されているアスペクト比を測定する又は決定するための種々の技法によって決定することができる。膨大な数の研究（Ｂａｕｄｅｔら、１９９３；Ｊｅｎｎｉｎｇｓ及びＰａｒｓｌｏｗ、１９８８；Ｌｏｈｍａｎｄｅｒ、２０００；Ｐａｂｓｔら、２０００；Ｐａｂｓｔら、２００１；Ｐａｂｓｔら、２００６ａ；Ｐａｂｓｔら、２００７ｂ；Ｓｌｅｐｅｔｙｓ及びＣｌｅｌａｎｄ、１９９３）は、どのようにしてレーザーアンサンブル回折及び単一粒子光散乱（静的及び動的）がアスペクト比を測定する有利な条件を提供するかを記述している。
【００２５】
アスペクト比ＡＲは、統計的に適切な数の粒子についての走査又は透過電子顕微鏡法画像及びコンピュータ計算されるそれらの分布特性（平均、標準偏差）から決定することもできる。ＡＲを決定するために、好ましくは、楕円を各粒子にフィットさせて主楕円軸長さ対短楕円軸長さの比であるＡＲＥを得る。
【００２６】
特徴ｉｉ）
ＣＩＥＬＡＢシステムのＬ＊値は、チキソトロピー効果を有する規定のアルキッド樹脂中でＤＩＮ  ＥＮ  ＩＳＯ  １１６６４−４：２０１１−０７及びＤＩＮ  ＥＮ  ＩＳＯ  ７８７−１５：２００７を方法として用いる、酸化鉄顔料に対して慣習的な表面コーティング試験で測定する。
【００２７】
特徴ｉｉｉ）
ＣＩＥＬＡＢシステムのｂ＊値は、チキソトロピー効果を有する規定のアルキッド樹脂中でＤＩＮ  ＥＮ  ＩＳＯ  １１６６４−４：２０１１−０７及びＤＩＮ  ＥＮ  ＩＳＯ  ７８７−２５：２００７を方法として用いる、酸化鉄顔料に対して慣習的な表面コーティング試験で測定する。
【００２８】
特徴ｉｖ）
粒径は、より好ましくは１５０〜５００ｎｍの範囲内、最も好ましくは２００〜４００ｎｍの範囲内にある。
【００２９】
本発明顔料のＢＥＴ比表面積は、好ましくは１０〜６０ｍ２／ｇ、特に１０〜４０ｍ２／ｇ、より好ましくは１０〜２０ｍ２／ｇの範囲にある。ＢＥＴ比表面積は、ＤＩＮ−ＩＳＯ  ９２７７に記載されている方法によって測定することができる。
【００３０】
本発明は、
ｉ）１．５よりも低い、好ましくは１．３よりも低い、最も好ましくは１．２よりも低い、特に１．１よりも低いアスペクト比ＡＲ
ｉｉ）５８〜５９のＣＩＥＬＡＢ  Ｌ＊値
ｉｉｉ）４３〜４７のＣＩＥＬＡＢ  ｂ＊値
ｉｖ）及び下に記載される方法に従ってミリング後に測定される、０．６未満、好ましくは０．５未満のデルタｂ＊
ｖ）及び好ましくは１００〜６００ｎｍの範囲の平均粒径
を有する、本発明顔料とも考えられる、ゲータイト顔料にも言及する。
【００３１】
これらの特徴の測定は、上述した方法と同じ方法で行う。デルタｂ＊値は、それぞれの顔料のミリングの前後で決定されるそれぞれのｂ＊値の差であり、ここで、このミリング方法では、好ましくは０．５ｇの顔料試料を使って、顔料を、２０００分−１の周波数で２分間、振動ボールミルにおいて１０ｍｍメノウボールを用いて処理する。
【００３２】
本発明顔料の使用
本発明は、インク、ペイント、コーティング、建材、プラスチック及び紙工業の分野の製品、食品分野の製品、焼付けワニス若しくはコイルコーティング分野の製品、砂粒、ケイ灰煉瓦、エナメル及び釉がけ分野の製品、並びに医薬品工業の製品、特にタブレットを着色するための、上述により定義した本発明顔料の使用にも言及する。特に本発明顔料は、好ましくは、ペイント及びコーティングに使用される。
【実施例】
【００３３】
方法：Ｌ＊及びｂ＊の測定
好ましくはＳｅｔａｌ（登録商標）Ｆ  ４８である規定のアルキッド樹脂中で、ＤＩＮ  ＥＮ  ＩＳＯ  １１６６４−４：２０１１−０７及びＤＩＮ  ＥＮ  ＩＳＯ  ７８７−２５：２００７に従って顔料の色を測定するために、ミッドオイルアルキッドをベースとするコーティングシステムに顔料を分散させる。練り顔料を使用してペイントフィルムを調製し、それを乾燥させ、基準システムと比較して比色分析的に評価する。
【００３４】
測定システムの詳細な説明を以下に示す。
【００３５】
顔料を、風乾ラッカーシステムにミュラー（プレート型）を用いて分散させる。ラッカーシステム（ラッカー）は、以下の成分：
９５．２６％  Ｓｅｔａｌ（登録商標）Ｆ  ４８（Ｎｕｐｌｅｘ製のバインダー、中油、約５５％油含有量の非揮発性物質内容物／非揮発性物質中のトリグリセリドおよそ４８％、非揮発性物質分画中の無水フタル酸約２６％中の乾燥性植物脂肪酸に基づいて空気乾燥させるためのガソリン／キシレン混合物３８のアルキッド樹脂）
０．７８％  ２−ブタノンオキシム、石油スピリット中の５５％（スキンニング剤）
１．３０％  Ｏｃｔａ  Ｓｏｌｉｇｅｎ（登録商標）カルシウム（湿潤剤、炭化水素混合物中の分岐Ｃ６〜Ｃ１９脂肪酸のカルシウム塩（４％Ｃａを含有する；Ｂｏｒｃｈｅｒｓ  ＡＧ）
０．２２％  コバルトＯｃｔａ  Ｓｏｌｉｇｅｎ（登録商標）６（乾燥物質、炭化水素混合物中の分岐Ｃ６〜Ｃ１９脂肪酸のコバルト（２＋）塩（６％Ｃｏを含有する；Ｂｏｒｃｈｅｒｓ  ＡＧ）
０．８７％  ジルコニウムＯｃｔａ  Ｓｏｌｉｇｅｎ（登録商標）６（乾燥物質、炭化水素混合物中のジルコニウム分岐Ｃ６〜Ｃ１９脂肪酸（６％Ｚｒを含有する；Ｂｏｒｃｈｅｒｓ  ＡＧ）
１．５７％  グリコール酸ｎ−ブチルエステル（＝ヒドロキシ酢酸ブチルエステル）
からなる。
【００３６】
成分を高速で混合して仕上げコーティングにする。ＤＩＮ  ＥＮ  ＩＳＯ  ８７８０−５（１９９５年４月）に記述されているとおり、プレート型（muller：ミュラー）を使用する。２４ｃｍの有効プレート直径の（登録商標）ＥＮＧＥＬＳＭＡＮＮ  ＪＥＬ  ２５／５３ミュラーを適用するために、下方プレートの速度は、負荷棒上に２．５ｋｇ重りを取り付けることによって最初は約７５であり、プレート間の力は約０．５ｋＮとなる。ＤＩＮ  ＥＮ  ＩＳＯ  ８７８０−５（１９９５年４月）のセクションに、２．５ｋｇ重り付きで１００回転まで１段階で０．４ｇの顔料及び１．００ｇのペイントを分散する方法が記載されている。ミュラーを開き、ラッカーを中心の外側で下方プレート上に素早く集める。閉じる時にさらなる１．００ｇのラッカーを追加し、プレートを折り畳む。負荷重りなしの５０回転での２段階後に、準備は完了する。
【００３７】
顔料入りラッカーを、非吸収性ボール紙上にフィルムアプリケーター（少なくとも１５０ミクロン、２５０ミクロン超のギャップ）でコートする。ワニスが塗られたボール紙（スプレッド）を、次に、少なくとも１２ｈ室温で乾燥させる。色測定の前にスプレッドを約６５℃（±５℃）で１時間乾燥させ、冷却する。
【００３８】
増白を測定するためのアルキッドエナメル中の調製物
顔料及び増白剤を、風乾ラッカーシステム中にミュラー（プレートＦａｒｂｅｎａｕｓｒｅｉｂ機械）で分散させる。増白剤として市販のＴｒｏｎｏｘ  ＲＫＢ  ２二酸化チタン顔料を使用する。このラッカーシステム（ラッカー）は、上に記述したものに相当する。
【００３９】
コーティングシステムの成分を高速で混合して仕上げコーティングにする。
【００４０】
顔料入りラッカー及びラッカーコーティングは、上に記述した通りであり、０．１５００ｇの試験すべき顔料、０．７５００ｇのＴｒｏｎｏｘ（登録商標）ＲＫＢ ２ 二酸化チタン顔料、及び２．０グラムのアルキッド樹脂を秤量する。
【００４１】
色彩計
光沢トラップなしのｄ／８測定形状を有する分光光度計（「色彩計」）を用いた。この測定形状は、ＩＳＯ  ７７２４／２−１９８４（Ｅ）、セクション４．１．１、ＤＩＮ  ５０３３パート７（１９８３年７月）、セクション３．２．４、及びＤＩＮ  ５３２３６（１９８３年１月）、セクション７．１．１に記載されている。
【００４２】
ＤＡＴＡＦＬＡＳＨ（登録商標）２０００計測器（Ｄａｔａｃｏｌｏｒ  Ｉｎｔｅｒｎａｔｉｏｎａｌ  Ｃｏｒｐ．，ＵＳＡ）を用いた。色彩計を、ＩＳＯ  ７７２４／２−１９８４（Ｅ）セクション８．３に記載されているように、白色セラミック作業標準に対して較正した。理想的に艶のない白色物体に対する作業標準の反射データを色彩計に堆積する、黒色点較正を、色彩計製造業者からの中空黒色物体を使用して実施して、白色作業標準での較正後に、全ての着色測定値が、理想的に艶のない白色物体に関連するようにした。
【００４３】
色彩測定
色彩測定の結果は、反射スペクトルである。比色分析パラメータの計算に関する限り、測定を行うために用いられる発光体は、重要ではない（蛍光性試料の場合を除いて）。反射スペクトルから、任意の所望の比色分析パラメータを計算することが可能である。この場合に用いる比色分析パラメータＬ＊、ａ＊及びｂ＊を、ＤＩＮ  ６１７４（ＣＩＥＬＡＢ値）に従って光源Ｄ６５に対して計算する。
【００４４】
存在する場合、光沢トラップの電源を切る。色彩計及び試験検体の温度は、およそ２５℃±５℃であった。
【００４５】
顔料のミリング安定性の試験
０．５ｇの顔料粉末を、Ｓａｒｔｏｒｉｕｓ製のＤｉｓｍｅｍｂｒａｔｏｒ  Ｒ型に製造された２０００分−１の周波数の振動ボールミル内で１０ｍｍメノウボールを用いて２分間すり潰した。原色ペイントドローダウンを、上述した通りに調製した。
【００４６】
比色測定
比色測定は、色彩計Ｓｐｅｃｔｒａｆｌａｓｈ  ６００プラスで行う。設定は、上に記載された通りである。
【００４７】
粒径及びアスペクト比の測定：
円相当面積粒径ｘｃを、好適なＰＣプログラム（例えばＩｍａｇｅＪ）を用いて、分離した粒子又は連続的な単一層の粒子のＳＥＭ画像を解析することによって決定した。最初に、粒子とバックグラウンドとの間の高いコントラストを確保するために画像を好適に前処理する。第二に、画像を閾値処理して、バックグラウンドが白色であり、粒子が黒色である二値画像を得る。次に、連続的な粒子を、それらの間に白線を引くことによる手動で、或いは好ましくは、自動機能（例えば分水嶺（Ｗａｔｅｒｓｈｅｄ）アルゴリズム）を用いてのどちらかで、分離する。最後に、単一粒子に相当する各黒色領域を分析して、その面積を決定し（面積Ａ）、楕円をそれにフィットさせる（主軸長さｘ主及び短軸長さｘ短）。粒径ｘｃを
【数１】
2021512036.tif 000002
によって決定する。楕円アスペクト比を、ＡＲｅ＝ｘ主／ｘ短によって決定する。ｘｃ及びＡＲｅの分布は、十分な数の粒子を測定し、及びそれらの数又は質量によってそれらをカウントして、それぞれ、数又は質量重み付け分布を形成することによって決定することができる。
【００４８】
ＢＥＴ表面積
ＢＥＴ表面積は、多点法に従って窒素収着によって測定した。測定の前に、試料を１２ｈ、１２０℃で乾燥窒素の流れ中でガス抜きした。測定温度は７７Ｋであった。
【００４９】
実験の部
実施例１：出発原料：硝酸第二鉄九水和物
１００ｇの硝酸第二鉄九水和物を、６０℃で４５ｇの６０％硝酸に溶解させ、これに、７℃での２４時間の再結晶、及び真空下でのその結晶の乾燥が続いた。
【００５０】
実施例２：（比較）リットルスケール合成及び回転楕円体鉄黄粒子の色測定
実施例１における手順に従って再結晶した硝酸第二鉄九水和物を使用して６２ｍＭの硝酸第二鉄水溶液（溶媒：超純水）の２Ｌ溶液を形成した。溶液を室温で２４時間熟成させた。次に、２つの１リットルの低密度ポリエチレンボトルをこの溶液の半分で満たし、６０℃に既に予熱されたオーブンに入れた。ボトルをそれぞれ、２４時間（試料Ａ）及び９６時間（試料Ｂ）後にオーブンから取り出した。固形分をそれぞれ洗浄し、重力沈降によって回収してより小さい容積に濃縮した。その後、懸濁液を３０００ＲＣＦ以下で遠心分離し、上澄み液を除去し、純水で置き換えた。このプロセスを３回繰り返した。次に固体を乾燥させた。それぞれの試料を走査電子顕微鏡法によって撮像した。質量重み付け分布の平均値及び標準偏差を表１に示す。生成物を上述した方法に従って色彩的に分析した。色パラメータを表１に示す。
【００５１】
実施例３Ａ：（本発明）リットルスケール合成；回転楕円体鉄黄
実施例２の乾燥試料Ａを超純水に再分散させ、テフロン（登録商標）裏打ちオートクレーブに入れた。熱水処理の間の懸濁液中の固体の濃度は、合計０．２重量％であった。オートクレーブを密封し、熱水的な後処理を実施するために２０時間１７０℃に加熱した。この後に、固形分を洗浄し、重力沈降によって回収してより小さい容積に濃縮した。その後、懸濁液を３０００ＲＣＦ以下で遠心分離し、上澄み液を除去し、純水で置き換えた。このプロセスを３回繰り返した。次に固体を乾燥させた。熱水的な後処理生成物を、上述した方法に従って色彩的に分析した。
【００５２】
実施例３Ｂ：（本発明）リットルスケール合成；回転楕円体鉄黄
実施例２の乾燥試料Ｂを使用して、実施例３Ａに記載した方法と同じ方法で合成した。
【００５３】
実施例２Ａ、２Ｂ、３Ａ及び３Ｂの色値を表１に示す。表１において、実施例２（比較）の生成物と、本発明実施例３の生成物とを比べると、実施例３Ａ及び３Ｂにおける追加の熱水処理によって、それぞれの熱水的に処理されていない生成物と比較して改善された色（より高いＬ＊及びｂ＊値）がもたらされることが明らかである。
【００５４】
【表１】
2021512036.tif 000003
【００５５】
実施例４：本発明による回転楕円体鉄黄と、以下に定義される針状又はハリネズミ様顔料との、ミリング安定性の比較
原色顔料安定性を、本発明に従って製造された顔料（実施例３Ｂ）、独国特許出願公開第Ａ１−３３  ２６  ６３２号明細書の実施例４によるハリネズミ様顔料、及び針状ゲータイト顔料（Ｂａｙｆｅｒｒｏｘ（登録商標）９２０）について試験した。各場合において、原色測定を、上述したように非ミルド及びミルド顔料に関して行った。色値を表２に示す。
【００５６】
【表２】
2021512036.tif 000004
【国際調査報告】
2021512036.tif 000005
2021512036.tif 000006
2021512036.tif 000007